(57)【要約】【課題】  電子写真感光体の寸法精度の悪化なく、十分な接着力にて固定された挿入体を有する電子写真感光体、該電子写真感光体を有するプロセスカートリッジおよび電子写真装置を提供する。【解決手段】  挿入体が、円筒状支持体と嵌合する第１の面と、挿入体の少なくとも一端に設けられた第２の面とを有し、第１の面と第２の面との間に段差があり、第２の面と円筒状支持体の内周面との距離Ｄ２が、第１の面と円筒状支持体の内周面との距離Ｄ１よりも大きく、第２の面上の点および円筒状支持体の回転軸を含む断面Ｓ２と第２の面との交線と、断面Ｓ２と円筒状支持体の内周面との交線とが、略平行であり、挿入体が、第２の面と円筒状支持体の内周面との間に付与された接着剤によって、円筒状支持体の内周面側に固定されている。【選択図】  図２
2005234320.tif 000002
【特許請求の範囲】
【請求項１】
円筒状支持体の外周面側に感光層を有し、該円筒状支持体の内周面側に挿入体を有する電子写真感光体において、
該挿入体が、該円筒状支持体と嵌合する第１の面と、該挿入体の少なくとも一端に設けられた第２の面とを有し、
該第１の面と該第２の面との間に段差があり、
該第２の面と該円筒状支持体の内周面との距離Ｄ２が、該第１の面と該円筒状支持体の内周面との距離Ｄ１よりも大きく、
該第２の面上の点および該円筒状支持体の回転軸を含む断面Ｓ２と該第２の面との交線と、該断面Ｓ２と該円筒状支持体の内周面との交線とが、略平行であり、
該挿入体が、該第２の面と該円筒状支持体の内周面との間に付与された接着剤によって、該円筒状支持体の内周面側に固定されている
ことを特徴とする電子写真感光体。
【請求項２】
前記第１の面上の点および前記円筒状支持体の回転軸を含む断面Ｓ１と前記第１の面との交線と、該断面Ｓ１と該円筒状支持体の内周面との交線とが、略平行である請求項１に記載の電子写真感光体。
【請求項３】
前記第２の面と前記円筒状支持体の内周面との距離Ｄ２と、前記第１の面と前記円筒状支持体の内周面との距離Ｄ１との差（Ｄ２−Ｄ１）が、０μｍを超えて１５０μｍ以下である請求項１に記載の電子写真感光体。
【請求項４】
請求項１〜３のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項５】
請求項１〜３のいずれかに記載の電子写真感光体、帯電手段、露光手段、現像手段および転写手段を有することを特徴とする電子写真装置。
【発明の詳細な説明】
【技術分野】
【０００１】
本発明は、電子写真感光体、電子写真感光体を有するプロセスカートリッジおよび電子写真装置に関し、詳しくは、円筒状支持体の外周面側に感光層を有し、該円筒状支持体の内周面側に挿入体を有する電子写真感光体、該電子写真感光体を有するプロセスカートリッジおよび電子写真装置に関する。
【背景技術】
【０００２】
電子写真方式は、円筒状支持体の外周面側に感光層を有する電子写真感光体の表面に、帯電および露光（画像露光）によって静電潜像を形成し、この静電潜像をトナーによって現像してトナー像を形成し、このトナー像を紙などの転写材に転写することによって画像形成物（コピー、プリント）を得るというプロセスを採用した方式が一般的である。また、トナー像を転写した後の電子写真感光体の表面は、必要に応じてクリーニングされる。
【０００３】
このプロセスを採用した電子写真装置においては、様々な原因から騒音が発生することがある。
【０００４】
騒音発生の１つの原因として、電子写真感光体の表面の帯電が挙げられる。
【０００５】
帯電装置としては、従来、非接触帯電装置であるコロナ帯電装置が汎用されていたが、近年、電子写真感光体に接触配置された接触帯電部材に外部電源から電圧を印加して電子写真感光体の表面の帯電を行う接触帯電装置が実用化されている。
【０００６】
接触帯電装置としては、帯電均一性の観点から、接触帯電部材に外部電源から１〜２ｋＶ程度の直流電圧と２ｋＶＰ−Ｐ程度の交流電圧とを重畳した振動電圧を印加して電子写真感光体の表面の帯電を行う装置が一般的である。
【０００７】
しかしながら、振動電圧が印加された接触帯電部材は、電子写真感光体との間で接触−離間を繰り返すため、電子写真感光体が振動し、帯電音と呼ばれる騒音が発生することがある。
【０００８】
また、騒音発生の別の原因として、電子写真感光体の表面のクリーニングが挙げられる。
【０００９】
近年の電子写真感光体の高耐久化に伴い、電子写真感光体とクリーニング部材との摩擦力が大きくなり、その結果、電子写真感光体とクリーニング部材との間で振動音（騒音）が発生することがある。これは、回転する電子写真感光体とクリーニング部材との摩擦力によって、特に電子写真感光体の回転開始時や回転停止時といった低速回転時にスティックスリップ振動が増大し、電子写真感光体が過度に振動することによって発生する振動音である。
【００１０】
これらの騒音を防止する方法の１つとして、電子写真感光体の円筒状支持体の内周面側に、弾性体や樹脂や金属などの挿入体を押し込むことが知られている（特開平０５−０３５０４８号公報（特許文献１）など）。また、挿入体の形状や固定方法についても、様々な方法が知られている（特開２０００−０８９６１２号公報（特許文献２）、特開２０００−０９８８０４号公報（特許文献３）など）。
【００１１】
しかしながら、接着剤で円筒状支持体の内周面側に挿入体を固定する場合、挿入体の形状が適切でないと十分な接着力が得られず、電子写真感光体やプロセスカートリッジの物流時や電子写真装置での使用時において、挿入体が円筒状支持体から外れる場合があった。
【００１２】
例えば、特開２０００−０８９６１２号公報には、挿入体の端部にテーパーをつけることで、円筒状支持体の内周面側に挿入体を挿入する際の詰まりをなくし、量産性を向上させる技術が開示されている。
【００１３】
しかしながら、このような形状の挿入体であっても、円筒状支持体の内周面と挿入体との間の接着クリアランスがわずかであるため、十分な接着力を得ることはできなかった。
【００１４】
また、特に、熱収縮率が大きい樹脂を主成分とする挿入体を使用する場合は、より強い接着力が求められる。
【００１５】
一方、接着剤を使用せずに、圧入により挿入体を円筒状支持体の内周面側に固定する方法もあるが、挿入体がずれない程度まで圧入・固定すると、電子写真感光体の寸法精度が悪化してしまい、画像濃度ムラが発生した。
【特許文献１】特開平０５−０３５０４８号公報
【特許文献２】特開２０００−０８９６１２号公報
【特許文献３】特開２０００−０９８８０４号公報
【発明の開示】
【発明が解決しようとする課題】
【００１６】
本発明の目的は、従来の問題点を解決し、電子写真感光体の寸法精度の悪化が引き起こされることなく、十分な接着力にて固定された挿入体を有する電子写真感光体、該電子写真感光体を有するプロセスカートリッジおよび電子写真装置を提供することである。
【課題を解決するための手段】
【００１７】
本発明は、円筒状支持体の外周面側に感光層を有し、該円筒状支持体の内周面側に挿入体を有する電子写真感光体において、
該挿入体が、該円筒状支持体と嵌合する第１の面と、該挿入体の少なくとも一端に設けられた第２の面とを有し、
該第１の面と該第２の面との間に段差があり、
該第２の面と該円筒状支持体の内周面との距離Ｄ２が、該第１の面と該円筒状支持体の内周面との距離Ｄ１よりも大きく、
該第２の面上の点および該円筒状支持体の回転軸を含む断面Ｓ２と該第２の面との交線と、該断面Ｓ２と該円筒状支持体の内周面との交線とが、略平行であり、
該挿入体が、該第２の面と該円筒状支持体の内周面との間に付与された接着剤によって、該円筒状支持体の内周面側に固定されている
ことを特徴とする電子写真感光体である。
【００１８】
また、本発明は、上記電子写真感光体を有するプロセスカートリッジおよび電子写真装置である。
【発明の効果】
【００１９】
本発明によれば、電子写真感光体の寸法精度の悪化が引き起こされることなく、十分な接着力にて固定された挿入体を有する電子写真感光体、該電子写真感光体を有するプロセスカートリッジおよび電子写真装置を提供することができる。
【発明を実施するための最良の形態】
【００２０】
以下、本発明を詳細に説明する。
【００２１】
図１（ａ）〜（ｅ）は、本発明の電子写真感光体に用いられる挿入体の例を示す図である。図１中、１０２１は円筒状支持体と嵌合する第１の面、１０２２は挿入体の端に設けられた第２の面であり、第１の面１０２１と第２の面１０２２との間には段差がある。
【００２２】
本発明の電子写真感光体に用いられる挿入体は、図１（ａ）に示される形状以外に、図１（ｂ）や（ｃ）に示されるように中空形状であってもよく、また、図１（ｃ）に示されるようにスリットによって第１の面１０２１や第２の面１０２２が途切れていてもよく、また、図１（ｄ）に示されるように第２の面１０２２が全周に渡っていなくてもよく、また、図１（ｅ）に示されるように両端に第２の面を有していてもよい。その他、どのような形状であっても、本発明の上記規定を満足する形状でありさえすればよい。ただし、接着力の観点からは、第２の面が全周の９５％以上に渡っていることが好ましく、特には９８％以上に渡っていることがより好ましく、さらには１００％に渡っていることがより一層好ましい。
【００２３】
図２は、本発明の電子写真感光体について、挿入体の第１の面上の点、第２の面上の点および円筒状支持体の回転軸を含む断面Ｓを示した図（一例）である。この断面Ｓは、上記の断面Ｓ１であって、かつ、断面Ｓ２である。
【００２４】
図２における挿入体としては、図１（ａ）に示される形状の挿入体を例に挙げた。
【００２５】
図２中、１０１は円筒状支持体、１０２は挿入体、１０３は接着剤、Ａは円筒状支持体１０１の回転軸（＝電子写真感光体の回転軸）である。円筒状支持体の外周面側に設けられる感光層などの層については不図示である。
【００２６】
また、図２中、１０１ｃは断面Ｓと円筒状支持体１０１の内周面との交線、１０２１ｃは断面Ｓと挿入体１０２の第１の面との交線、１０２２ｃは断面Ｓと挿入体１０２の第２の面との交線である。
【００２７】
挿入体の第２の面と円筒状支持体の内周面との間における接着剤保持性の観点から、第２の面上の点および円筒状支持体の回転軸を含む断面Ｓ２と第２の面との交線と、断面Ｓ２と円筒状支持体の内周面との交線とは、略平行でなければならない。
【００２８】
また、挿入体を用いることによる騒音防止効果を十分に発揮させるためには、第１の面上の点および円筒状支持体の回転軸を含む断面Ｓ１と第１の面との交線と、断面Ｓ１と円筒状支持体の内周面との交線とが、略平行であることが好ましい。
【００２９】
本発明において、略平行とは、当該２つの交線をそれぞれ延長した２直線がなす角（鋭角側）が、好ましくは１５°以下、より好ましくは５°以下、さらに好ましくは１°以下である場合を意味する。当然のことながら、略平行には平行（真に平行）である場合も含む。
【００３０】
上述のとおり、挿入体の第２の面と円筒状支持体の内周面との距離Ｄ２は、挿入体の第１の面と円筒状支持体の内周面との距離Ｄ１よりも大きくなければならないが（Ｄ２−Ｄ１＞０）、具体的には、距離Ｄ２と距離Ｄ１との差（Ｄ２−Ｄ１）が３０μｍ以上であることがより好ましい。Ｄ２−Ｄ１が小さすぎると、本発明の効果が得られにくくなる。一方、距離Ｄ２と距離Ｄ１との差（Ｄ２−Ｄ１）は１５０μｍ以下であることが好ましく、特には１００μｍ以下がより好ましい。Ｄ２−Ｄ１が大きすぎると、接着剤の保持性や接着力が低下する場合がある。
【００３１】
挿入体の第１の面と円筒状支持体の内周面との距離Ｄ１とは、断面Ｓ１と第１の面との交線と、断面Ｓ１と円筒状支持体の内周面との交線との距離である。また、挿入体の第２の面と円筒状支持体の内周面との距離Ｄ２とは、断面Ｓ２と第２の面との交線と、断面Ｓ２と円筒状支持体の内周面との交線との距離である。また、距離Ｄ２と距離Ｄ１との差（Ｄ２−Ｄ１）とは、すなわち、第１の面と第２の面との間の段差の大きさを意味している。
【００３２】
なお、上記交線が直線状でない場合は、上記交線の両端を通る直線に置き換える。また、２交線の距離が一様でない場合は、距離の平均値をもってその２交線の距離とする。
【００３３】
また、挿入体の第１の面の円筒状支持体回転軸方向の最大長は、挿入体の円筒状支持体回転軸方向の全長に対して５０％以上１００％未満であることが好ましく、特には８０％以上９８％以下であることがより好ましい。挿入体の第１の面の円筒状支持体回転軸方向の最大長が短すぎると、挿入体を用いることによる騒音防止効果が得られにくくなる。
【００３４】
挿入体の材料としては、例えば、アルミニウムなどの金属や、ポリカーボネート樹脂やポリフェニレンオキサイド樹脂などの樹脂や、ウレタンなどのゴムなどが挙げられる。
【００３５】
本発明に用いられる接着剤としては、各種接着剤を用いることができるが、挿入体のずれ防止の観点から、速効性のあるシアノアクリレート系接着剤が好ましい。
【００３６】
また、接着剤は円筒状支持体の内面に円周状塗布することが好ましい。点状塗布では接着力が低下する場合がある。
【００３７】
次に、電子写真感光体の層構成について説明する。
【００３８】
上述のとおり、本発明の製造方法により製造される電子写真感光体は、円筒状支持体（以下、単に支持体ともいう）の外周面に感光層を有する電子写真感光体である。
【００３９】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【００４０】
支持体としては、導電性を有していればよく（導電性支持体）、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【００４１】
支持体と感光層（電荷発生層、電荷輸送層）または後述の中間層との間には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、０．１〜３０μｍであることが好ましく、特には０．５〜２０μｍであることがより好ましい。
【００４２】
また、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン樹脂、ポリビニルアルコール樹脂、エチルセルロース樹脂、エチレン−アクリル酸コポリマー、ポリアミド樹脂、変性ポリアミド樹脂、ポリウレタン樹脂、ゼラチン樹脂、酸化アルミニウムなどの材料を用いて形成することができる。中間層の膜厚は０．０５〜５μｍであることが好ましく、特には０．３〜１．５μｍであることがより好ましい。
【００４３】
本発明の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これら電荷発生物質は１種のみ用いてもよく、２種以上用いてもよい。
【００４４】
感光層が積層型感光層である場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。特には、ブチラール樹脂などが好ましい。これらは単独、混合または共重合体として１種または２種以上用いることができる。
【００４５】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、ロールミル、振動ミル、アトライター、液衝突型高速分散機などを用いた方法が挙げられる。電荷発生物質と結着樹脂との割合は、１：０．３〜１：４（質量比）の範囲が好ましい。
【００４６】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００４７】
電荷発生層の膜厚は５μｍ以下であることが好ましく、特には０．１〜２μｍであることがより好ましい。
【００４８】
また、電荷発生層には、種々の増感剤、酸化防止剤、紫外線吸収剤、可塑剤などを必要に応じて添加することもできる。
【００４９】
本発明の電子写真感光体に用いられる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら電荷輸送物質は１種のみ用いてもよく、２種以上用いてもよい。
【００５０】
感光層が積層型感光層である場合、電荷輸送層に用いる結着樹脂としては、例えば、アクリル樹脂、メタクリル樹脂、ポリアクリルアミド樹脂、アクリロニトリル樹脂、ポリアミド樹脂、ポリビニルブチラール樹脂、塩化ビニル樹脂、酢酸ビニル樹脂、フェノキシ樹脂、フェノール樹脂、ポリスチレン樹脂、ポリエステル樹脂、ポリカーボネート樹脂、ポリアリレート樹脂、ポリスルホン樹脂、ポリフェニレンオキシド樹脂、エポキシ樹脂、ポリウレタン樹脂、アルキド樹脂、不飽和樹脂などが挙げられる。特には、ポリカーボネート樹脂、ポリアリレート樹脂などが好ましい。これらは単独、混合または共重合体として１種または２種以上用いることができる。
【００５１】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、５：１〜１：５（質量比）の範囲が好ましく、特には３：１〜１：３（質量比）の範囲がより好ましい。
【００５２】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
【００５３】
電荷輸送層の膜厚は５〜５０μｍであることが好ましく、特には１０〜３５μｍであることがより好ましい。
【００５４】
また、電荷輸送層には、酸化防止剤、紫外線吸収剤、可塑剤などを必要に応じて添加することもできる。
【００５５】
感光層が単層型感光層である場合、該単層型感光層は、上記電荷発生物質および上記電荷輸送物質を上記結着樹脂および上記溶剤と共に分散して得られる単層型感光層用塗布液を塗布し、乾燥することによって形成することができる。
【００５６】
また、感光層上には、該感光層を保護することを目的とした保護層を設けてもよい。保護層は、上述した各種結着樹脂を溶剤に溶解して得られる保護層用塗布液を塗布し、乾燥することによって形成することができる。
【００５７】
保護層の膜厚は０．５〜１０μｍであることが好ましく、特には１〜５μｍであることが好ましい。
【００５８】
上記各層の塗布液を塗布する際には、例えば、浸漬コーティング法（浸漬塗布法）、スプレーコーティング法、スピンナーコーティング法、ローラーコーティング法、マイヤーバーコーティング法、ブレードコーティング法などの塗布方法を用いることができる。
【００５９】
図３に、電子写真感光体を有するプロセスカートリッジを備えた電子写真装置の概略構成の一例を示す。
【００６０】
図３において、１は円筒状の電子写真感光体であり、軸２を中心に矢印方向に所定の周速度で回転駆動される。
【００６１】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００６２】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００６３】
トナー像の転写を受けた転写材Ｐは、電子写真感光体１の表面から分離されて定着手段８へ導入されて像定着を受けることにより画像形成物（プリント、コピー）として装置外へプリントアウトされる。
【００６４】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図３に示すように、帯電手段３が帯電ローラーなどを用いた接触帯電手段である場合は、前露光は必ずしも必要ではない。
【００６５】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図３では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【実施例】
【００６６】
以下に、具体的な実施例を挙げて本発明をさらに詳細に説明する。ただし、本発明はこれらに限定されるものではない。なお、実施例中の「部」は「質量部」を意味する。
【００６７】
（実施例１）
外径：３０．００ｍｍ、内径：２８．６０ｍｍ、肉厚：０．７０ｍｍ、長さ：３５７．５ｍｍのアルミニウムシリンダーを支持体（円筒状支持体）とした。
【００６８】
次に、ＳｎＯ２コート処理硫酸バリウム（導電性粒子）１０部、酸化チタン（抵抗調整用）２部、フェノール樹脂６部、シリコーンオイル（レベリング剤）０．００１部、および、メタノール４部／メトキシプロパノール１６部の混合溶媒を、直径１ｍｍのガラスビーズを用いたサンドミル装置で２時間分散して、導電層用塗布液を調製した。
【００６９】
この導電層用塗布液を、支持体上に浸漬塗布し、１４０℃で３０分間熱硬化して、膜厚が１５μｍの導電層を形成した。
【００７０】
次に、Ｎ−メトキシメチル化ナイロン３部、および、共重合ナイロン３部を、メタノール６５部／ｎ−ブタノール３０部の混合溶媒に溶解して、中間層用塗布液を調製した。
【００７１】
この中間層用塗布液を、導電層上に浸漬塗布し、８０℃で１０分間乾燥して、膜厚が０．５μｍの中間層を形成した。
【００７２】
次に、下記式で示される構造を有するアゾ顔料（電荷発生物質）４部、
【００７３】
【化１】
2005234320.tif 000003
【００７４】
ポリビニルブチラール樹脂（商品名：エスレックＢＬＳ、積水化学（株）製）２部およびシクロヘキサノン３５部を、直径１ｍｍのガラスビーズを用いたサンドミル装置で１２時間分散し、次に、メチルエチルケトン６０部を加えて電荷発生層用塗布液を調製した。
【００７５】
この電荷発生層用塗布液を、中間層上に浸漬塗布し、８０℃で１０分間乾燥して、膜厚が０．３μｍの電荷発生層を形成した。
【００７６】
次に、下記式で示される構造を有するアミン化合物（電荷輸送物質）７部、
【００７７】
【化２】
2005234320.tif 000004
【００７８】
下記式で示される構造を有するアミン化合物（電荷輸送物質）１部、
【００７９】
【化３】
2005234320.tif 000005
【００８０】
および、ポリカーボネート樹脂（商品名：ユーピロンＺ２００、三菱ガス化学（株）製）１０部を、クロロベンゼン８０部に溶解して電荷輸送層用塗布液を調製した。
【００８１】
この電荷輸送層用塗布液を、電荷発生層上に浸漬塗布し、１２０℃で１時間乾燥して、膜厚が３０μｍの電荷輸送層を形成した。
【００８２】
次に、支持体の内周面側、支持体端部から５０ｍｍまでの領域に、シアノアクリレート系瞬間接着剤０．１ｇを塗布した後、図１（ａ）に示す形状（概略）のポリフェニレンオキサイド樹脂製挿入体を第２の面側から支持体の中央部まで挿入した。このように挿入することで、第２の面と円筒状支持体の内周面との間に接着剤が導入される。挿入体挿入後、接着剤を２３℃で４８時間乾燥した。
【００８３】
このようにして、円筒状支持体の外周面側に感光層を有し、円筒状支持体の内周面側に挿入体を有する電子写真感光体を作製した。
【００８４】
なお、実施例１で用いた挿入体の寸法は、以下のとおりである。
円筒状支持体回転軸方向の全長：１００ｍｍ
第１の面の円筒状支持体回転軸方向長さ：９０ｍｍ
第１の面の部分の外径：２８．４６ｍｍ
第２の面の円筒状支持体回転軸方向長さ：１０ｍｍ
第２の面の部分の外径：２８．３２ｍｍ
Ｄ２−Ｄ１：０．０７ｍｍ
断面Ｓ１と第１の面との交線と、断面Ｓ１と円筒状支持体の内周面との交線：平行
断面Ｓ２と第２の面との交線と、断面Ｓ２と円筒状支持体の内周面との交線：平行
【００８５】
・出力画像評価
作製した電子写真感光体を、キヤノン（株）製複写機ｉＲ３３００（ＡＣ／ＤＣ接触帯電装置およびクリーニングブレードを具備）に搭載し、２３℃／５０％ＲＨ環境下、Ａ４サイズの普通紙を用いて画像出力を行い、出力画像の評価を行った結果、濃度ムラなどの画像欠陥は発生しなかった。
【００８６】
・放置試験
次に、同様の電子写真感光体を、４０℃／９５％ＲＨ環境下１００時間放置し、次いで、５℃／１０％ＲＨ環境下１００時間放置した後、挿入体の固定状態を確認したところ、挿入体の外れは発生していなかった。
【００８７】
（実施例２）
実施例１において、挿入体を図１（ｂ）に示す形状（概略）のポリフェニレンオキサイド樹脂製挿入体に変更した以外は、実施例１と同様にして電子写真感光体を作製し、評価した。濃度ムラなどの画像欠陥は発生せず、挿入体の外れは発生していなかった。
【００８８】
なお、実施例２で用いた挿入体の寸法は、以下のとおりである。
円筒状支持体回転軸方向の全長：１００ｍｍ
第１の面の円筒状支持体回転軸方向長さ：９０ｍｍ
第１の面の部分の外径：２８．４６ｍｍ
第２の面の円筒状支持体回転軸方向長さ：１０ｍｍ
第２の面の部分の外径：２８．３２ｍｍ
Ｄ２−Ｄ１：０．０７ｍｍ
内径：１５ｍｍ
断面Ｓ１と第１の面との交線と、断面Ｓ１と円筒状支持体の内周面との交線：平行
断面Ｓ２と第２の面との交線と、断面Ｓ２と円筒状支持体の内周面との交線：平行
【００８９】
（実施例３）
実施例１において、挿入体を図１（ｃ）に示す形状（概略）のポリフェニレンオキサイド樹脂製挿入体に変更した以外は、実施例１と同様にして電子写真感光体を作製し、評価した。濃度ムラなどの画像欠陥は発生せず、挿入体の外れは発生していなかった。
【００９０】
なお、実施例３で用いた挿入体の寸法は、以下のとおりである。
円筒状支持体回転軸方向の全長：１００ｍｍ
第１の面の円筒状支持体回転軸方向長さ：９０ｍｍ
第１の面の部分の外径：２８．８０ｍｍ
第２の面の円筒状支持体回転軸方向長さ：１０ｍｍ
第２の面の部分の外径：２８．６６ｍｍ
Ｄ２−Ｄ１：０．０７ｍｍ
内径：１５ｍｍ
スリット幅：２ｍｍ
断面Ｓ１と第１の面との交線と、断面Ｓ１と円筒状支持体の内周面との交線：平行
断面Ｓ２と第２の面との交線と、断面Ｓ２と円筒状支持体の内周面との交線：平行
【００９１】
（実施例４）
実施例１において、挿入体を図１（ｅ）に示す形状（概略）のポリフェニレンオキサイド樹脂製挿入体に変更した以外は、実施例１と同様にして電子写真感光体を作製し、評価した。濃度ムラなどの画像欠陥は発生せず、挿入体の外れは発生していなかった。
【００９２】
なお、実施例４で用いた挿入体の寸法は、以下のとおりである。
円筒状支持体回転軸方向の全長：１００ｍｍ
第１の面の円筒状支持体回転軸方向長さ：８０ｍｍ
第１の面の部分の外径：２８．４６ｍｍ
２つの第２の面の円筒状支持体回転軸方向長さ：ともに１０ｍｍ
２つの第２の面の部分の外径：ともに２８．３２ｍｍ
Ｄ２−Ｄ１：ともに０．０７ｍｍ
断面Ｓ１と第１の面との交線と、断面Ｓ１と円筒状支持体の内周面との交線：平行
断面Ｓ２と第２の面との交線と、断面Ｓ２と円筒状支持体の内周面との交線：平行
【００９３】
（実施例５）
実施例１において、挿入体の『Ｄ２−Ｄ１』を０．１５ｍｍに変更した以外は、実施例１と同様にして電子写真感光体を作製し、評価した。濃度ムラなどの画像欠陥は発生せず、挿入体の外れは発生していなかった。
【００９４】
（実施例６）
実施例１において、挿入体の『第１の面の円筒状支持体回転軸方向長さ』を５０ｍｍに変更し、『第２の面の円筒状支持体回転軸方向長さ』を５０ｍｍに変更した以外は、実施例１と同様にして電子写真感光体を作製し、評価した。濃度ムラなどの画像欠陥は発生せず、挿入体の外れは発生していなかった。
【００９５】
（実施例７）
実施例１において、挿入体をポリカーボネート樹脂製挿入体に変更した（寸法は同じ）以外は、実施例１と同様にして電子写真感光体を作製し、評価した。濃度ムラなどの画像欠陥は発生せず、挿入体の外れは発生していなかった。
【００９６】
（実施例８）
実施例１において、挿入体をアルミニウム製挿入体に変更した（寸法は同じ）以外は、実施例１と同様にして電子写真感光体を作製し、評価した。濃度ムラなどの画像欠陥は発生せず、挿入体の外れは発生していなかった。
【００９７】
（実施例９）
実施例１において、挿入体をウレタンゴム製挿入体に変更した（寸法は同じ）以外は、実施例１と同様にして電子写真感光体を作製し、評価した。濃度ムラなどの画像欠陥は発生せず、挿入体の外れは発生していなかった。
【００９８】
（比較例１）
実施例１において、挿入体を図４（ａ）に示す形状（概略）のポリフェニレンオキサイド樹脂製挿入体に変更した以外は、実施例１と同様にして電子写真感光体を作製し、評価した。濃度ムラなどの画像欠陥は発生しなかったが、上記放置試験後、挿入体の外れが発生した。
【００９９】
なお、比較例１で用いた挿入体の寸法は、以下のとおりである。
円筒状支持体回転軸方向の全長：１００ｍｍ
円筒状支持体と嵌合する面４０２１の円筒状支持体回転軸方向長さ：１００ｍｍ
円筒状支持体と嵌合する面４０２１の部分の外径：２８．４６ｍｍ
段差なし
【０１００】
（比較例２）
実施例１において、挿入体を図４（ｂ）に示す形状（概略）のポリフェニレンオキサイド樹脂製挿入体に変更した以外は、実施例１と同様にして電子写真感光体を作製し、評価した。濃度ムラなどの画像欠陥は発生しなかったが、上記放置試験後、挿入体の外れが発生した。
【０１０１】
なお、比較例２で用いた挿入体の寸法は、以下のとおりである。
円筒状支持体回転軸方向の全長：１００ｍｍ
円筒状支持体と嵌合する面４０２１の円筒状支持体回転軸方向長さ：１００ｍｍ
円筒状支持体と嵌合する面４０２１の部分の外径：２８．４６ｍｍ
内径：１５ｍｍ
段差なし
【０１０２】
（比較例３）
実施例１において、挿入体を図４（ｃ）に示す形状（概略）のポリフェニレンオキサイド樹脂製挿入体に変更した以外は、実施例１と同様にして電子写真感光体を作製し、評価した。濃度ムラなどの画像欠陥は発生しなかったが、上記放置試験後、挿入体の外れが発生した。
【０１０３】
なお、比較例３で用いた挿入体の寸法は、以下のとおりである。
円筒状支持体回転軸方向の全長：１００ｍｍ
円筒状支持体と嵌合する面４０２１の円筒状支持体回転軸方向長さ：１００ｍｍ
円筒状支持体と嵌合する面４０２１の部分の外径：２８．８０ｍｍ
内径：１５ｍｍ
スリット幅：２ｍｍ
段差なし
【０１０４】
（比較例４）
比較例３において、挿入体の『円筒状支持体と嵌合する面４０２１の部分の外径』を２９．００ｍｍに変更し、該挿入体の接着剤による接着を行わなかった以外は、比較例３と同様にして電子写真感光体を作製し、評価した。上記放置試験後、挿入体の外れは発生しなかったが、出力画像評価を行ったところ、濃度ムラが発生した。
【０１０５】
（比較例５）
実施例１において、挿入体を図４（ｄ）に示す形状（概略）のポリフェニレンオキサイド樹脂製挿入体に変更した以外は、実施例１と同様にして電子写真感光体を作製し、評価した。濃度ムラなどの画像欠陥は発生しなかったが、上記放置試験後、挿入体の外れが発生した。
【０１０６】
なお、比較例５で用いた挿入体の寸法は、以下のとおりである。
円筒状支持体回転軸方向の全長：１００ｍｍ
円筒状支持体と嵌合する面４０２１の円筒状支持体回転軸方向長さ：９０ｍｍ
円筒状支持体と嵌合する面４０２１の部分の外径：２８．４６ｍｍ
テーパー面４０２２のテーパー角度：４５°
段差なし
【図面の簡単な説明】
【０１０７】
【図１】本発明の電子写真感光体に用いられる挿入体の例を示す図である。
【図２】挿入体の第１の面上の点、第２の面上の点および円筒状支持体の回転軸を含む断面を示した図である。
【図３】本発明の電子写真感光体を有するプロセスカートリッジを備えた電子写真装置の概略構成を示す図である。
【図４】比較例で用いた挿入体を示す図である。
【符号の説明】
【０１０８】
１０２１  第１の面
１０２２  第２の面
１０１  円筒状支持体
１０２  挿入体
１０３  接着剤
Ａ  円筒状支持体の回転軸
１０１ｃ  断面と円筒状支持体の内周面との交線
１０２１ｃ  断面と挿入体の第１の面との交線
１０２２ｃ  断面と挿入体の第２の面との交線
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
４０２１  円筒状支持体と嵌合する面
４０２２  テーパー面
【図１】
2005234320.tif 000006
【図２】
2005234320.tif 000007
【図３】
2005234320.tif 000008
【図４】
2005234320.tif 000009